(57)【要約】【課題】  基板の電極と電子部品の電極とを導電性接着剤を介して接続するにあたり、電子部品の電極と導電性接着剤中の導電性フィラーとの導通性を向上させる。【解決手段】  基板１０上に電子部品２０を搭載し、基板の電極１１と電子部品２０の電極２１とを導電性接着剤３０を介して接続してなる電子部品の実装構造において、導電性接着剤３０として、表面にナノメートルオーダの金属微粒子３３が配置されている導電性フィラー３１が、樹脂３２中に分散された熱硬化性のものを用いる。【選択図】        図１
2005012154.tif 000002
【特許請求の範囲】
【請求項１】
基板（１０）上に電子部品（２０、２０ａ）を搭載し、前記基板の電極（１１）と前記電子部品の電極（２１、２１ａ）とを導電性接着剤（３０）を介して接続してなる電子部品の実装構造において、
前記導電性接着剤（３０）として、表面にナノメートルオーダの金属微粒子（３３）が配置されている導電性フィラー（３１）が、樹脂（３２）中に分散された熱硬化性のものを用いることを特徴とする電子部品の実装構造。
【請求項２】
前記導電性接着剤（３０）における前記樹脂（３２）は、前記導電性フィラー（３１）を含有した状態においてエポキシ系樹脂よりも低い弾性を有するものであることを特徴とする請求項１に記載の電子部品の実装構造。
【請求項３】
前記導電性フィラー（３１）を含有した状態における前記樹脂（３２）の弾性率は、１ＭＰａ以上５００ＭＰａ以下であることを特徴とする請求項１または２に記載の電子部品の実装構造。
【請求項４】
前記樹脂（３２）は、シリコーン系樹脂、ポリイミド系樹脂、ポリアミド系樹脂およびフッ素系樹脂の中から選択されたものであることを特徴とする請求項２または３に記載の電子部品の実装構造。
【請求項５】
前記樹脂（３２）は、シリコーン系樹脂であることを特徴とする請求項４に記載の電子部品の実装構造。
【発明の詳細な説明】
【技術分野】
【０００１】
本発明は、基板上に電子部品を搭載し、基板の電極と電子部品の電極とを導電性接着剤を介して接続してなる電子部品の実装構造に関する。
【背景技術】
【０００２】
近年、電子部品の実装において、はんだ接続に替わる接続方法として、導電性接着剤を用いた接続方法が採用されてきている（例えば、特許文献１参照）。導電性接着剤による接続は、Ｐｂを使用しないため、環境問題に対応できること、はんだフラックスの洗浄を廃止できること等のメリットがある。
【特許文献１】特開２０００−３１９６２２号公報
【発明の開示】
【発明が解決しようとする課題】
【０００３】
しかしながら、本発明者の検討によれば、電子部品の電極として、はんだに使用されている一般的なＳｎ系の電極を用いた場合、導電性接着剤として、一般的に使用されているエポキシ系樹脂に導電性フィラーとしてＡｇフィラーを充填したタイプのものを用いると、良好な接続信頼性を得ることができないことがわかった。
【０００４】
具体的には、図４に示すような従来の一般的な実装構造について検討を行った。電子部品２０としてＳｎからなる電極２１を有するチップコンデンサを、上記のエポキシ系樹脂３２にＡｇフィラー３１を充填した導電性接着剤Ｊ３０を介して基板１０の電極１１に接続した場合について調べた。
【０００５】
図４に示すように、従来の導電性接着剤Ｊ３０では、導電性接着剤Ｊ３０中のフィラー３１と電極１１、２１との接触、およびフィラー３１同士が接触することにより、導電性を得ている。
【０００６】
このような実装構造について高温高湿試験を行った。試験条件は、８５℃、８５％ＲＨであり、放置試験を行った。その結果を図５に示す。図５では、横軸に試験時間（ｈ）すなわち高温高湿環境下への放置時間をとり、縦軸に部品接続抵抗（ｍΩ）すなわち基板１０の電極１１と電子部品２０の電極２１との間の抵抗値をとった。
【０００７】
図５に示すように、試験時間の増加とともに部品接続抵抗が上昇している。つまり、高温高湿では接続抵抗が上昇するという不具合が生じる。これはＳｎからなる部品電極２１の表面が熱と水分によって酸化することにより、部品電極２１と導電性接着剤Ｊ３０中のフィラー３１との接触抵抗が上昇したためである。
【０００８】
このような不具合は、一般的な導電性接着剤Ｊ３０のフィラー３１であるＡｇと電子部品２０の電極２１の材質であるＳｎとが接触しているがゆえに発生する現象である。そのため、部品電極２１の表面に酸化膜が発生すると、フィラー３１と部品電極２１との接触界面の抵抗が増大してしまうのである。
【０００９】
また、本発明者は、熱膨張係数の大きい電子部品を熱膨張係数の小さい基板に実装した場合について温度サイクル試験を行った。
【００１０】
具体的には、図６に示すような実装構造について検討を行った。熱膨張係数の大きい電子部品２０ａとして、Ｃｕ（銅）からなるリード２１ａを有するモールドダイオード部品２０ａを用いた。ここで、銅からなるリード２１ａは電子部品２０ａの電極２１ａとして構成されている。
【００１１】
また、熱膨張係数の小さい基板１０としては、セラミック基板１０を用いた。また、導電性接着剤Ｊ３０としては、上述したような一般的に使用されているエポキシ系樹脂に導電性フィラーとしてＡｇフィラーを充填したタイプのものを用いた。
【００１２】
そして、銅からなるリード２１ａを電極として有する電子部品としてのモールドダイオード部品２０ａを、上記のエポキシ系樹脂にＡｇフィラーを充填した導電性接着剤Ｊ３０を介してセラミック基板１０の電極１１に接続した。
【００１３】
そして、温度サイクル試験としては、−４０℃で３０分間と１２０℃で３０分間との温度変化を１サイクルとしたサイクル条件とした。この温度サイクル試験において、サイクル数と部品引っ張り強度との関係を調べた。その結果が図７に示されている。
【００１４】
図７では、横軸にサイクル数、縦軸に引っ張り強度、すなわちモールドダイオード部品２０ａを引っ張ったときの導電性接着剤Ｊ３０の引っ張り強度をが示されている。この引っ張り強度の単位はＮである。
【００１５】
図７に示されるように、サイクル数が増加するにつれて、部品引っ張り強度は低下していく。
【００１６】
これは、モールドダイオード部品２０ａとセラミック基板１０との間の熱膨張係数差が大きく、この大きな熱膨張係数差により、導電性接着剤Ｊ３０による接続部において過度の応力が発生することから、導電性接着剤Ｊ３０にクラックが発生したり、接続界面で剥離するという不具合によって接続強度が低下してしまうためである。
【００１７】
そして、このことは、従来の導電性接着剤Ｊ３０において、樹脂中のフィラー同士を圧接し、固定させる必要があるため、適度の収縮力と高弾性を有するエポキシ系の樹脂を採用しているがゆえの不具合である。
【００１８】
つまり、エポキシ系樹脂は、硬化後の状態においてＧＰａ（ギガパスカル）オーダーの高い弾性を有しており、樹脂の収縮力が大きく、その大きな収縮力によってフィラー同士を圧接している。
【００１９】
そして、樹脂が高弾性であると、上記したモールドダイオード部品２０ａとセラミック基板１０との間の大きな熱膨張係数差により発生する応力が、樹脂によって吸収されにくい。そのため、導電性接着剤Ｊ３０において上記したようなクラックや剥離が発生してしまうのである。
【００２０】
そこで、本発明は上記問題に鑑み、基板の電極と電子部品の電極とを導電性接着剤を介して接続するにあたり、電子部品の電極と導電性接着剤中の導電性フィラーとの導通性を向上させることを目的とする。
【課題を解決するための手段】
【００２１】
上記目的を達成するため、鋭意検討を行った。まず、電子部品の電極とフィラーとの接触性を向上させるためには、導電性接着剤中のフィラー全体をナノメートルオーダの粒子すなわちナノ粒子とすることを考えた。ここで、ナノ粒子とは、最大粒径がおおよそ５００ｎｍ未満のものであり、望ましくは１００ｎｍ以下のものである。
【００２２】
このように、フィラー全体をナノ粒子とすれば、導電性接着剤の硬化温度（通常１００〜２００℃）にてナノ粒子の焼結が起こり、電子部品の電極とナノ粒子との間に金属接合を形成することができることから、上記した酸化膜が発生する問題を回避できるためである。
【００２３】
しかし、本発明者の検討によれば、導電性接着剤中のフィラー成分をすべてナノ粒子にした場合、極めて粒子が小さいため、導電性接着剤を硬化する際、樹脂中に分散したナノ粒子同士が接触する確率やナノ粒子と電極とが接触する確率が低くなってしまい、導電性接着剤中の導通経路が十分に確保できないことがわかった。
【００２４】
また、樹脂中に分散したナノ粒子同士が接触する確率を十分高くするために、ナノ粒子の含有量を増やした場合、導電性接着剤中の樹脂の比率が極端に小さくなり、導電性接着剤として、十分なバルク強度を得ることができないことがわかった。これらの場合における不具合は、フィラーとナノ粒子を独立して樹脂中に分散させた場合も同様であった。
【００２５】
本発明は、以上の検討から得られた知見に基づいて創出されたものである。
【００２６】
すなわち、請求項１に記載の発明では、基板（１０）上に電子部品（２０、２０ａ）を搭載し、前記基板の電極（１１）と前記電子部品の電極（２１、２１ａ）とを導電性接着剤（３０）を介して接続してなる電子部品の実装構造において、前記導電性接着剤として、表面にナノメートルオーダの金属微粒子（３３）が配置されている導電性フィラー（３１）を樹脂（３２）中に分散した熱硬化性のものを用いることを特徴とする。
【００２７】
それによれば、導電性接着剤の硬化時の熱により、金属微粒子（３３）が焼結して電子部品（２０）の電極（２１、２１ａ）に融着し、金属接合を形成する。そして、導電性フィラー（３１）と電子部品（２０、２０ａ）の電極（２１、２１ａ）とは、従来のような単なる接触ではなく、この電子部品（２０、２０ａ）の電極（２１、２１ａ）と金属接合している金属微粒子（３３）を介して導通した形となる。
【００２８】
よって、本発明によれば、基板の電極と電子部品の電極とを導電性接着剤を介して接続するにあたり、電子部品の電極と導電性接着剤中の導電性フィラーとの導通性を向上させることができる。
【００２９】
その結果、電子部品の電極表面に酸化膜が発生することによる、導電性フィラーと電子部品の電極との間の接触抵抗の上昇という問題を、回避することができる。
【００３０】
また、請求項２に記載の発明では、請求項１に記載の電子部品の実装構造において、導電性接着剤（３０）における樹脂（３２）は、導電性フィラー（３１）を含有した状態においてエポキシ系樹脂よりも低い弾性を有するものであることを特徴としている。
【００３１】
本発明では、樹脂（３２）がエポキシ系樹脂よりも低い弾性を有するものであるため、従来のエポキシ系樹脂からなる導電性接着剤の場合よりも、基板（１０）と電子部品（２０、２０ａ）との間でこれら両者の熱膨張係数差により接続部に発生する応力を、導電性接着剤（３０）によって適切に吸収することができる。
【００３２】
そのため、本発明によれば、上記請求項１に記載の発明の効果に加えて、導電性接着剤にクラックが発生したり、接続界面で剥離が発生したりすることを、従来に比べて極力抑制することが可能となる。
【００３３】
その結果、温度サイクル（熱衝撃）による電子部品の引っ張り強度の低下を、従来に比べて極力抑制することができる。
【００３４】
また、この請求項２に記載の発明では、上記請求項１に記載の発明の効果、すなわち金属接合という確実な電気的接続が得られていることから、従来のような導電性フィラー同士を、高弾性な樹脂によって圧接する必要はない。そのため、低弾性な樹脂（３２）を用いても安定した導通性が得られるのである。
【００３５】
請求項３に記載の発明では、請求項１または請求項２に記載の電子部品の実装構造において、導電性フィラー（３１）を含有した状態における樹脂（３２）の弾性率は、１ＭＰａ以上５００ＭＰａ以下であることを特徴としている。
【００３６】
請求項１または２に記載の樹脂においては、その弾性率は、１ＭＰａ以上５００ＭＰａ以下とすることができる。
【００３７】
請求項４に記載の発明では、請求項２または請求項３に記載の電子部品の実装構造において、樹脂（３２）は、シリコーン系樹脂、ポリイミド系樹脂、ポリアミド系樹脂およびフッ素系樹脂の中から選択されたものであることを特徴としている。
【００３８】
請求項２または請求項３に記載の樹脂としては、シリコーン系樹脂、ポリイミド系樹脂、ポリアミド系樹脂およびフッ素系樹脂等の中から選択されたものを採用することができる。
【００３９】
請求項５に記載の発明では、請求項４に記載の電子部品の実装構造において、樹脂（３２）は、シリコーン系樹脂であることを特徴としている。シリコーン樹脂は比較的耐熱性に優れ好ましい。
【００４０】
なお、上記各手段の括弧内の符号は、後述する実施形態に記載の具体的手段との対応関係を示す一例である。
【発明を実施するための最良の形態】
【００４１】
以下、本発明を図に示す実施形態について説明する。
【００４２】
（第１実施形態）
図１は本発明の第１実施形態に係る電子部品の実装構造の要部を示す概略断面図である。
【００４３】
基板１０の上に電子部品２０が搭載され、基板１０の電極１１と電子部品２０の電極２１とが導電性接着剤３０を介して電気的に接続されている。なお、以下、基板１０の電極１１を基板電極１１、電子部品２０の電極２１を部品電極２１ということにする。
【００４４】
基板１０は、セラミック基板やプリント基板、あるいはリードフレーム等を採用することができ、特に限定されるものではない。基板電極１１は、基板１０の一面に形成されており、例えば、Ａｇ、ＡｇＳｎおよびＡｇＰｄ等のＡｇ系金属や、ＣｕおよびＣｕＮｉ等のＣｕ系金属や、Ｎｉ系金属、あるいはＡｕ等の材料を用いた厚膜やめっきから構成されたものである。
【００４５】
電子部品２０としては、コンデンサや抵抗、半導体素子等の表面実装部品を採用することができる。図示例では、電子部品２０はチップコンデンサを用いた例として示してある。また、部品電極２１は金属からなるものである。部品電極２１の金属としては、Ａｕ系金属、Ａｇ系金属、Ｎｉ系金属、Ｓｎ系金属等が用いられるが、ここでは、一例としてＳｎ系金属が用いられている。
【００４６】
そして、導電性接着剤３０としては、導電性フィラー３１が樹脂３２中に分散された熱硬化性のものであって、この分散されている導電性フィラー３１の表面にナノメートルオーダの金属微粒子としてのナノ粒子３３が配置されたものを用いている。ここで、図２は、硬化前状態の導電性接着剤３０を模式的に示す図である。
【００４７】
この導電性接着剤３０において、樹脂３２は主剤、硬化剤、還元剤、ナノ粒子用分散剤、ナノ粒子用捕捉剤が混合されたものである。なお、還元剤は必要に応じて混合されるものであり、無いものであってもよい。
【００４８】
主剤としては、エポキシ系樹脂およびそれを含む混合材料から選択されたものを採用でき、硬化剤としては、アミン系化合物、フェノール化合物およびこれらの混合材料から選択されたものを採用できる。
【００４９】
還元剤は、導電性接着剤３０の硬化温度（通常１００℃〜２００℃程度）以下の温度にて部品電極２１の表面に形成されている金属酸化膜を還元する化合物であり、例えば、アルコール系、有機酸系、イミダゾール系化合物等から選択されたものを採用できる。
【００５０】
より具体的に、還元剤としては、トリメチロールプロパン、トリメチロールエタン、グリセロール、テトラエチレングリコール、ジエチレングリコール、リピトール等を採用することができる。
【００５１】
ナノ粒子用分散剤は、硬化前の状態（例えば５０℃以下の温度）にてナノ粒子３３同士の焼結を抑制する化合物であり、例えば、アミン系化合物、アルコール系化合物、チオール系化合物等から選択されたものを採用できる。より具体的には、ナノ粒子用分散剤としてはアルキルアミン等を採用することができる。
【００５２】
ナノ粒子用捕捉剤は、導電性接着剤３０の硬化温度（通常１００℃〜２００℃程度）以下の温度にてナノ粒子用分散剤との反応性を有する化合物であり、硬化時の加熱の際に、分散剤と反応し、ナノ粒子３３から分散剤を除去して捕捉することで、ナノ粒子の焼結を促進させるものである。例えば、酸無水物等を採用できる。
【００５３】
導電性フィラー３１については、その形状が鱗片粉または球状粉およびそれらの混合したものである。また、その材質としては、部品電極２１を構成する金属との自然電位差が０．９以下のものが望ましい。これは、部品電極２１と導電性フィラー３１の両者の間の自然電位差が大きいと、これら両者のうち卑な方が腐食しやすいためである。
【００５４】
そのため、部品電極２１がＳｎである場合、導電性フィラー３１の材質としては、Ａｇ系（Ａｇ、ＡｇＳｎ、ＡｇＰｄ等）、Ｃｕ系（Ｃｕ、ＣｕＮｉ等）、Ｎｉ系、Ａｕ等の金属を採用することができる。また、導電性フィラー３１のサイズは、従来と同程度のものであり、例えば最大粒径が０．５μｍ以上のものとすることができる。
【００５５】
なお、導電性フィラー３１としては、粒子全部が上記の金属からなるものでなくてもよく、例えば、樹脂を基部としその表面にＡｇ等のメッキを施してなる粒子を採用することもできる。
【００５６】
ナノ粒子３３については、そのサイズが最大粒径が５００ｎｍ未満であり、好ましくは１００ｎｍ以下のものを採用できる。このナノ粒子３３においても、導電性フィラー３１の場合と同様の理由から、その材質は部品電極２１との自然電位差が０．９以下のものが望ましい。そして、部品電極２１がＳｎである場合、ナノ粒子３３の材質としては、Ａｇ系（Ａｇ、ＡｇＳｎ、ＡｇＰｄ等）、Ｃｕ系（Ｃｕ、ＣｕＮｉ等）、Ａｕ、Ｓｎの金属を採用できる。
【００５７】
また、ナノ粒子３３と導電性フィラー３１との比率については、ナノ粒子３３と導電性フィラー３１との合計を１００重量％としたとき、例えばナノ粒子３３を５〜８０重量％の割合にすることができる。
【００５８】
このような導電性接着剤３０は、次のようにして作製することができる。導電性フィラー３１とナノ粒子３３との混合物を溶液または気体中で加熱することにより、ナノ粒子３３の導電性フィラー３１の表面への焼結による融着または付着等を行う。これによりナノ粒子３３が表面に配置された導電性フィラー３１が形成される。
【００５９】
なお、後で行う導電性接着剤の硬化時にナノ粒子３３の焼結反応が進むことができるように、この溶液または気体中での加熱の温度は、少なくとも導電性接着剤３０の硬化温度よりも低くし、ナノ粒子３３の焼結を微量にしておく。
【００６０】
そして、ナノ粒子３３が表面に配置された導電性フィラー３１を、樹脂３２を構成する主剤、硬化剤、還元剤、ナノ粒子用分散剤、ナノ粒子用捕捉剤と一緒に混合する。こうして導電性接着剤３０ができあがる。
【００６１】
このようにして作製された導電性接着剤３０を用いて、電子部品２０を基板１０に接続する方法について述べる。図３は、上記図１に示す実装構造の組み付け方法を示す工程図である。
【００６２】
まず、導電性接着剤供給工程では、上記導電性接着剤３０を、マスク印刷またはディスペンスにより基板１０の基板電極１１上に供給する。次に、部品組み付け工程では、基板電極１１と部品電極２１とを位置あわせした状態で基板１０の上に電子部品２０を搭載する。
【００６３】
ここまでの工程は、常温雰囲気で行われ、導電性接着剤３０は硬化前（未硬化）の状態である。この状態の導電性接着剤３０では、上記図２に示すように、ナノ粒子３３をナノ粒子用分散剤が被覆し、焼結を防いでいるため樹脂３２中の導電性フィラー３１は一様に分散している。
【００６４】
次に、導電性接着剤硬化工程では、１００℃〜２００℃程度の硬化温度にて導電性接着剤３０を加熱し、硬化させる。それにより、電子部品２０と基板１０との接続が完了し、上記図１に示す実装構造ができあがる。
【００６５】
この硬化工程では、次に述べるような作用が進行する。硬化時の熱によって、樹脂３２中の還元剤により、部品電極２１の表面に初期的に形成されていた酸化膜が除去される。また、ナノ粒子３３を被覆しているナノ粒子用分散剤を、ナノ粒子用捕捉剤がトラップする。
【００６６】
それにより、酸化膜が除去された部品電極２１の表面とナノ粒子３３とが融着し、これら両者間にて金属接合が形成される。同時にナノ粒子３３同士が焼結し、さらにナノ粒子３３と導電性フィラー３１とも融着する。つまり、図１に示すように、部品電極２１、ナノ粒子３３、導電性フィラー３１の三者の間で金属接合が形成される。
【００６７】
このように、本実施形態によれば、導電性フィラー３１と部品電極２１とは、従来のような単なる接触ではなく、部品電極２１と金属接合しているナノ粒子３３を介して導通した形となる。
【００６８】
つまり、ナノ粒子３３が部品電極２１に融着して金属接合を形成し、合金化することによって、部品電極２１と導電性接着剤３０との界面抵抗が低下するとともに、金属成分同士も結合するため、導電性接着剤３０自体の母材抵抗も低下する。
【００６９】
よって、本実施形態によれば、基板電極１１と部品電極２１とを導電性接着剤３０を介して接続するにあたり、部品電極２１と導電性接着剤３０中の導電性フィラー３１との導通性を向上させることができる。
【００７０】
その結果、部品電極２１表面に酸化膜が発生することによる、導電性フィラー３１と部品電極２１との間の接触抵抗の上昇という問題は、回避することができる。
【００７１】
（第２実施形態）
上記第１実施形態では、樹脂３２として主としてエポキシ系樹脂を用いたが、本実施形態では、導電性接着剤における樹脂３２を、導電性フィラー３１を含有した状態において硬化状態のときにエポキシ系樹脂よりも低い弾性を有するものとしている。
【００７２】
つまり、本実施形態における電子部品の実装構造の要部や、硬化前状態の導電性接着剤３０の様子については、上記図１、図２に示されたものと同様であるが、本実施形態では、樹脂３２を上記第１実施形態とは変えたことが主たる相違点である。
【００７３】
本実施形態では、導電性接着剤３０における樹脂３２は、導電性フィラー３１を含有した状態において硬化状態のときにエポキシ系樹脂よりも低い弾性を有するものであるが、具体的には、導電性フィラー３１を含有した状態における樹脂３２の弾性率が、１ＭＰａ以上５００ＭＰａ以下であることが好ましい。
【００７４】
そして、樹脂３２としては、シリコーン系樹脂、ポリイミド系樹脂、ポリアミド系樹脂およびフッ素系樹脂の中から選択されたものを採用することができる。これらの中でも、シリコーン系樹脂は比較的耐熱性に優れ好ましい。
【００７５】
本実施形態の導電性接着剤３０も、上記実施形態と同様に、導電性フィラー３１が樹脂３２中に分散された熱硬化性のものであって、この分散されている導電性フィラー３１の表面にナノメートルオーダの金属微粒子としてのナノ粒子３３が配置されたものを用いている。
【００７６】
そして、本実施形態の樹脂３２も、上記実施形態と同様に、主剤、硬化剤、還元剤、ナノ粒子用分散剤、ナノ粒子用捕捉剤が混合されたものである。
【００７７】
このような樹脂３２の一例としては、主剤として、低弾性シリコーンゴムを採用することができる。この低弾性シリコーンゴムは、オルガノポリシロキサンとシリカとから構成されるものである。また、この低弾性シリコーンゴムを主剤に用いた場合、それとの組み合わせの添加剤としてイソパラフィンを加える。
【００７８】
還元剤としては、上記同様に、導電性接着剤３０の硬化温度（通常１００℃〜２００℃程度）以下の温度にて部品電極２１の表面に形成されている金属酸化膜を還元する化合物、例えば、有機酸系、グリコール系化合物等から選択されたものを採用できる。
【００７９】
より具体的に、還元剤としては、トリメチロールプロパン、トリメチロールエタン、グリセロール、テトラエチレングリコール、ジエチレングリコール、リピトール等を採用することができる。
【００８０】
ナノ粒子用分散剤も、上記実施形態と同様に、硬化前の状態（例えば５０℃以下の温度）にてナノ粒子３３同士の焼結を抑制する化合物であり、例えば、アミン系化合物、アルコール系化合物、チオール系化合物等から選択されたものを採用できる。より具体的には、ナノ粒子用分散剤としてはアルキルアミン等を採用することができる。
【００８１】
ナノ粒子用捕捉剤も、上記実施形態と同様に、導電性接着剤３０の硬化温度（通常１００℃〜２００℃程度）以下の温度にてナノ粒子用分散剤との反応性を有する化合物であり、硬化時の加熱の際に、分散剤の基（例えばアミノ基）と反応し、ナノ粒子３３から分散剤を除去して捕捉することで、ナノ粒子の焼結を促進させるものである。例えば、酸無水物等を採用できる。
【００８２】
導電性フィラー３１についても、上記実施形態と同様に、鱗片粉または球状粉およびそれらの混合したものであって例えば最大粒径が０．５μｍ以上のものを採用することができ、その材質としては、Ａｇ系（Ａｇ、ＡｇＳｎ、ＡｇＰｄ等）、Ｃｕ系（Ｃｕ、ＣｕＮｉ等）、Ｎｉ系、Ａｕ等の金属を採用することができる。
【００８３】
また、本実施形態においても、導電性フィラー３１としては、粒子全部が上記の金属からなるものでなくてもよく、例えば、樹脂を基部としその表面にＡｇ等のメッキを施してなる粒子を採用することもできる。
【００８４】
ナノ粒子３３については、上記実施形態と同様に、そのサイズが最大粒径が５００ｎｍ未満であり、好ましくは１００ｎｍ以下のものを採用でき、その材質としては、部品電極２１がＳｎである場合、ナノ粒子３３の材質としては、Ａｇ系（Ａｇ、ＡｇＳｎ、ＡｇＰｄ等）、Ｃｕ系（Ｃｕ、ＣｕＮｉ等）、Ａｕ、Ｓｎの金属を採用できる。
【００８５】
また、ナノ粒子３３と導電性フィラー３１との比率についても、上記実施形態と同様に、ナノ粒子３３と導電性フィラー３１との合計を１００重量％としたとき、例えばナノ粒子３３を５〜８０重量％の割合にすることができる。
【００８６】
本実施形態の導電性接着剤３０も、上記実施形態と同様の方法にて作製することができる。つまり、導電性フィラー３１とナノ粒子３３との混合物の加熱により、ナノ粒子３３が表面に配置された導電性フィラー３１を形成し、これを、樹脂３２を構成する上記各剤と一緒に混合することで、導電性接着剤３０ができあがる。
【００８７】
このようにして作製された導電性接着剤３０を用いて、上記図３に示したのと同様に、導電性接着剤供給工程、部品組み付け工程、導電性接着剤硬化工程を順次行い、電子部品２０を基板１０に接続する。こうして、本実施形態においても、上記図１に示す実装構造ができあがる。
【００８８】
そして、本実施形態においても、図１に示すように、部品電極２１、ナノ粒子３３、導電性フィラー３１の三者の間で金属接合が形成され、導電性フィラー３１と部品電極２１とは、従来のような単なる接触ではなく、部品電極２１と金属接合しているナノ粒子３３を介して導通した形となる。
【００８９】
そのため、本実施形態によっても、基板電極１１と部品電極２１とを導電性接着剤３０を介して接続するにあたり、部品電極２１と導電性接着剤３０中の導電性フィラー３１との導通性を向上させることができる。
【００９０】
その結果、部品電極２１表面に酸化膜が発生することによる、導電性フィラー３１と部品電極２１との間の接触抵抗の上昇という問題は、回避することができる。
【００９１】
また、本実施形態では、樹脂３２がエポキシ系樹脂よりも低い弾性を有するものであるため、従来のエポキシ系樹脂からなる導電性接着剤の場合よりも、基板１０と電子部品２０との間でこれら両者の熱膨張係数差により接続部に発生する応力を、導電性接着剤３０によって適切に吸収することができる。
【００９２】
そのため、本実施形態によれば、導電性接着剤３０にクラックが発生したり、接続界面で剥離が発生したりすることを、従来に比べて極力抑制することが可能となる。その結果、温度サイクル（熱衝撃）による電子部品２０の引っ張り強度の低下を、従来に比べて極力抑制することができる。
【００９３】
（他の実施形態）
なお、上記実施形態の導電性接着剤３０では、樹脂３２中に、表面にナノ粒子３３が配置されている導電性フィラー３１が分散されていたが、このような導電性フィラー３１に加えてさらにナノ粒子３３単独を別途混合することにより、樹脂３２中において導電性フィラー３１の隙間の樹脂３２中にナノ粒子３３が分散した形となっているものでもよい。
【００９４】
また、上記実施形態では、電子部品としてチップコンデンサを用いた例を図示してあるが、電子部品としてはコンデンサや抵抗、半導体素子等の表面実装部品等を採用することができる。例えば、上記図６に示されている銅からなるリード２１ａを電極として有するモールドダイオード部品２０ａを電子部品として採用してもよい。
【００９５】
また、上記実施形態では、基板１０上に電子部品２０、２０ａを搭載し、基板１０の電極１１と電子部品２０、２０ａの電極２１、２１ａとを導電性接着剤３０を介して接続しているが、このように実装を行った後、さらにパッケージ工程を行ってもよい。
【００９６】
例えば、図示しないが、図１に示される実装構造において、さらに基板（部品実装基板）にＡｌからなる放熱板を貼り付け、さらにこの放熱板とケースを接着し、その後シリコーンゲルで封止した構造としてもよい。
【００９７】
ただし、パッケージ形態は、上記のものに限定されるものではなく、シリコーンゲルはあってもなくてもよいし、他の防湿コート材料に置き換えてもよい。
【００９８】
また、例えば、上記図１において、電子部品２０の基板１０への接続部またはその周辺部をアンダーフィル樹脂によって補強するようにしてもよい。また、モールド樹脂による封止構造を採用してもよい。
【図面の簡単な説明】
【００９９】
【図１】本発明の実施形態に係る電子部品の実装構造の要部を示す概略断面図である。
【図２】硬化前状態の導電性接着剤を模式的に示す図である。
【図３】図１に示す実装構造の組み付け方法を示す工程図である。
【図４】従来の一般的な電子部品の実装構造を示す概略断面図である。
【図５】図４に示す実装構造について高温高湿試験を行った結果を示す図である。
【図６】熱膨張係数の大きい電子部品を熱膨張係数の小さい基板に実装した構造の一例を示す図である。
【図７】図６に示す実装構造について温度サイクル試験を行った結果を示す図である。
【符号の説明】
【０１００】
１０…基板、１１…基板の電極、２０…電子部品、２１…電子部品の電極、
３０…導電性接着剤、３１…導電性フィラー、３２…樹脂、
３３…ナノメートルオーダの金属微粒子としてのナノ粒子。
【図１】
2005012154.tif 000003
【図２】
2005012154.tif 000004
【図３】
2005012154.tif 000005
【図４】
2005012154.tif 000006
【図５】
2005012154.tif 000007
【図６】
2005012154.tif 000008
【図７】
2005012154.tif 000009